(57)【要約】【課題】成形条件が非常に狭く、プレス成形が難しいとされる凹メニスカスレンズ、平凹レンズ、両凹レンズなどの凹レンズを、高い精度で効率良く製造する。【解決手段】対向する成形面１１、２１が加工された上型１０と下型２０によって、成形面１１、２１間に配置した成形素材２をプレスし、成形素材２に成形面形状を転写することにより、光学有効径内において中心部が肉厚最小部となる光学素子を成形するモールドプレス用の成形型１であって、該成形型が、成形面１１、２１における光学有効径の外側に、成形素材２に対して最大荷重を印加する最大荷重部１１ａ、２１ａを備える。【選択図】  図２
2010195683.tif 000002
【特許請求の範囲】
【請求項１】
対向する成形面を有する上型と下型によって、成形面間に配置した成形素材をプレスし、成形素材に成形面形状を転写することにより、光学有効径内において中心部が肉厚最小部となる光学素子を成形するモールドプレス成形型であって、
前記成形型が、成形面における光学有効径の外側に、成形素材に対して最大荷重を印加する最大荷重部を備えることを特徴とするモールドプレス成形型。
【請求項２】
前記上型及び／又は前記下型が、少なくとも光学有効径内を成形する内型と、この内型を包囲し、少なくとも光学有効径外の一部を成形する外型を有し、前記外型の成形面が前記最大荷重部を構成することを特徴とする請求項１記載のモールドプレス成形型。
【請求項３】
前記外型の線熱膨張率が、３００℃〜８００℃の範囲内における所定の温度範囲で、前記内型の線熱膨張率より小さいことを特徴とする請求項２記載のモールドプレス成形型。
【請求項４】
請求項１〜３のいずれかに記載のモールドプレス成形型を用いて、光学素子を成形することを特徴とする光学素子の製造方法。
【請求項５】
光学有効径内における中心部に肉厚最小部を有する光学素子の製造方法であって、
ガラス素材を、上型及び下型を有する成形型内に供給し、
前記ガラス素材が加熱により軟化した状態で、前記成形型に第一荷重を印加して、前記成形型の成形面形状を前記ガラス素材に転写し、
前記ガラス素材の冷却中に、前記成形型に第二荷重を印加し、
前記ガラス素材を、所定温度まで冷却した後、離型する
ことを特徴とする請求項４記載の光学素子の製造方法。
【請求項６】
前記第二荷重の印加が、前記成形型内でプレス成形された前記ガラス素材の粘度が１０１０ポアズ以上に相当する温度であるときから、離型する温度までのいずれかの温度域において行われることを特徴とする請求項４又は５記載の光学素子の製造方法。
【請求項７】
前記第二荷重の印加が、前記第一荷重の印加に続いて行われることを特徴とする請求項４〜６のいずれかに記載の光学素子の製造方法。
【請求項８】
前記外型の線熱膨張率が、荷重印加時の温度から離型時の温度にわたる温度範囲において、前記内型の線熱膨張率より小さいことを特徴とする請求項４〜７のいずれかに記載の光学素子の製造方法。
【請求項９】
前記上型及び前記下型が、それぞれ前記内型及び前記外型を有し、
かつ、荷重印加時の温度から離型時の温度にわたる温度範囲における、上下の前記内型の線熱膨張率をα２、上下の前記外型の線熱膨張率をα３、ガラス素材の線熱膨張率をα１とするとともに、
成形する光学素子の中心肉厚をｔｃ、光学有効径外の所定部分の肉厚をｔｐ、上側の前記外型の高さをＶ、下側の前記外型の高さをＷ、荷重印加時の温度と離型時の温度との温度差をＫとするとき、
Ｋ｛（ｔｃ−ｔｐ）（α１−α２）＋（Ｖ＋Ｗ）（α２−α３）｝＞０
となる条件で、プレス成形を行うことを特徴とする請求項４〜８のいずれかに記載の光学素子の製造方法。
【発明の詳細な説明】
【技術分野】
【０００１】
本発明は、所望の光学素子形状にもとづいて精密加工され、高精度ガラスレンズなどの光学素子をプレス成形するモールドプレス成形型、また、このモールドプレス成形型を用いた光学素子の製造方法に関し、特に、光学有効径内において中心部が肉厚最小部となる凹レンズなどの光学素子を、高精度に効率良く製造することができるモールドプレス成形型及び光学素子の製造方法に関する。
【背景技術】
【０００２】
精密加工された成形型を用い、軟化ガラスを融着させることなく、高精度ガラスレンズなどの光学素子をプレス成形する方法が種々開発されてきている（例えば、特許文献１〜３参照。）。プレス成形によって、要求されるレンズを得るには、良好な外観、表面形状精度、肉厚、外径、さらに偏心などの様々な規格を満足させなければならない。
【０００３】
近年、プレス成形ガラスレンズの中でも、特に、凹メニスカスレンズなどのように、少なくとも一面が凹面形状を有し、かつ、片面又は両面が非球面形状のレンズが脚光を浴びている。これは、上記のようなレンズが、光学系のコンパクト化や低コスト化に有効だからである。
【０００４】
特許文献１には、粘度が１０５．５〜１０８ポアズのガラス素材を成形型で初期加圧する工程と、これを転移点以下に降温させる工程とを含むガラス成形体の製造方法において、初期加圧完了後の降温時に、初期加圧より小さい圧力を加え続けることにより、良好な面精度を得ることが記載されている。
【０００５】
また、特許文献２には、一対の成形型と胴型から構成され、成形型摺動方向への胴型寸法によりレンズ厚み規制を行う押圧成形において、成形型摺動方向の胴型の熱膨張量を、成形型摺動方向のレンズ厚みと、成形型の胴型に摺動収納される部分の熱膨張量よりも大きくすることにより、冷却工程においても、常にレンズ素材に圧力が加えられた状態とする成形方法が記載されている。
更に、特許文献３においては、間隔調整部材を用いて、特許文献２と同様の効果を得ている。
【先行技術文献】
【特許文献】
【０００６】
【特許文献１】特開平１１−３５３３３号公報
【特許文献２】特開平１−２２６７４５号公報
【特許文献３】特開２０００−７２４５６号公報
【発明の概要】
【発明が解決しようとする課題】
【０００７】
ガラス光学素子をプレス成形する場合は、例えば、粘度が１０５．５〜１０１０ポアズまで軟化したガラス素材を、上型及び下型を含む成形型内に供給した後、成形型に荷重を印加して、ガラス素材のプレス成形を開始し、その後、成形型及びガラス素材の冷却を行う。そして、ガラス転移点あるいはそれ以下の温度まで降温したら、成形されたガラス光学素子を成形型から離型することができる。
【０００８】
このとき、光学有効径内において中心部に最大肉厚を有するレンズ（以下、凸レンズという。）、例えば、両凸レンズ、平凸レンズ、凸メニスカスレンズなどの凸レンズは、良好な形状や面精度を比較的容易に得ることが可能である。
すなわち、ガラス素材が軟化した状態で成形型に荷重を印加し、ガラス素材に成形面形状を転写した後は、特に荷重を印加することなく（以下、押切りプレス方式という。）、成形されたガラス素材（以下、成形レンズという。）及び成形型を冷却し、その後、成形ガラスを離型する方式で必要な光学性能を達成できる場合が多い。この方式によれば、荷重印加に際して、上下型を互いに当接させるか、又は上下型を胴型やストッパに当接させることによって、成形レンズの肉厚を制御するとともに、荷重印加を終了させることができる。
【０００９】
一方、光学有効径内において中心部に最小肉厚を有するレンズ（以下、凹レンズという。）、例えば、凹メニスカスレンズ、平凹レンズ、両凹レンズなどの凹レンズをプレス成形する場合は、上記のような押切りプレス方式によって良好な面精度を得ることは非常に困難である。
すなわち、成形後の冷却中に荷重を印加することなく、そのまま冷却終了させ、成形ガラスを離型してしまうと、レンズ中心と周辺部分で曲率半径が連続的に変化する「クセ」や、成形レンズ面内においてレンズの曲率半径が不連続的又は不規則に変化する「面不良」が発生し易いことが認められた。これは、冷却中にガラスが収縮する際、不均一な収縮を生じたり、成形面形状とは異なった曲率になり易いためと考えられる。
【００１０】
そこで、特許文献１に示されるように、冷却中の成形レンズに荷重を印加することが考えられる。例えば、ガラス粘性１０１０ポアズ相当の温度から離間温度までのいずれかの温度において荷重を印加することが有効であり、更には、１０１２ポアズ相当の温度から離型温度までのいずれかの温度で荷重印加することが有効であった。
しかしながら、上記方式によって、良好な形状や面精度の凹レンズを得るには、プレス荷重、印加時の温度条件など、種々の条件を厳密に最適化しなければならず、特に、凹レンズの形状によっては、最適化のための試行錯誤が必要になる。換言すれば、良好な面形状が得られる条件幅が非常に狭く、場合によっては、許容される面形状を満足するための条件幅がほとんど存在しないレンズもあることが発明者らによって見出された。
【００１１】
例えば、１０１０ポアズ以上の粘度に降温したとき（特に、１０１２ポアズ以上の粘度まで降温したとき）、更に荷重を印加することが有効であるが、１０１０ポアズ以上の粘度になった際に行われる荷重の印加については、その印加荷重を厳密に最適化する必要があり、これが不適当であると、成形レンズ中心部に、局所的に曲率半径が変化（例えば低下）する「クセ」や「面不良」を発生する傾向が認められた。特に、中心肉厚が薄い凹レンズ（例えば、中心肉厚が１ｍｍ未満のものなど）や、中心と周辺の肉厚差の大きい凹レンズでは、その傾向が顕著であることが見出された。
【００１２】
一方、特許文献１、３に記載の方法では、上下型を胴型に当接させた後、印加する荷重を自由に制御することができないため、レンズ形状や、用いる硝材によって異なる最適条件を選択し、適用することが不可能である。
更に、特許文献１〜３に記載のいずれの方法も、成形面の部位に応じた荷重の差異に起因し、「クセ」や「面不良」が生じることについては考慮されていない。
【００１３】
本発明は、上記の事情に鑑みなされたものであり、成形条件が非常に狭く、プレス成形が難しいとされる凹メニスカスレンズ、平凹レンズ、両凹レンズなどの凹レンズであっても、成形及び冷却工程の最適条件を容易に得ることによって、「クセ」や「面不良」の発現を抑制し、良好な面形状を有する成形レンズを安定的に得ることができるモールドプレス成形型及び光学素子の製造方法の提供を目的とする。
【課題を解決するための手段】
【００１４】
本発明者らは、光学素子（特に凹レンズ）の成形過程で発現する「クセ」や「面不良」を抑止する手段を確立すべく、鋭意検討した。その結果、成形型に荷重を印加して、軟化した成形素材（例えばガラス素材）に成形面形状を転写した後、冷却中に更に成形型に荷重を印加する場合、成形レンズの形状により、薄肉部分と厚肉部分とで熱収縮量が異なるため、熱収縮量の最も小さい中心部分に荷重が集中し、その結果、光学有効径内の中心部分に特異な「クセ」や「面不良」が発生し易くなるとの知見を得た。そして、この知見に基づき、前記光学素子を安定的に供給できるようにするには、どのようにすればよいかを研究することによって、本発明を完成するに至った。
【００１５】
すなわち、上記目的を達成するため本発明のモールドプレス成形型は、対向する成形面が加工された上型と下型によって、成形面間に配置した成形素材をプレスし、成形素材に成形面形状を転写することにより、光学有効径内において中心部が肉厚最小部となる光学素子を成形するモールドプレス成形型であって、前記成形型が、成形面における光学有効径の外側に、成形素材に対して最大荷重を印加する最大荷重部を備える構成としてある。
【００１６】
このようにすると、冷却工程において、光学有効径の外側に最大荷重をかけ、光学有効径内の中心部に対する荷重の集中を回避できる。これにより、光学有効径内の中心部分における「クセ」や「面不良」の発生を抑制し、高精度な光学素子を効率良く製造することができる。
【００１７】
また、本発明のモールドプレス成形型は、前記上型及び／又は前記下型が、少なくとも光学有効径内を成形する内型と、この内型を包囲し、少なくとも光学有効径外の一部を成形する外型を有し、前記外型の成形面が前記最大荷重部を構成するようにしてある。
このようにすると、線熱膨張率の異なる内型と外型を用い、線熱膨張率の差を利用して、光学有効径の外側に最大荷重を印加することができる。
【００１８】
また、本発明のモールドプレス成形型は、前記外型の線熱膨張率が、３００℃〜８００℃の範囲内における所定の温度範囲で、前記内型の線熱膨張率より小さくしてある。
このようにすると、冷却工程において、内型と外型の収縮量を適切に制御し、光学有効径の外側に最大荷重を印加することができる。
【００１９】
また、本発明における光学素子の製造方法は、上記のいずれかに記載のモールドプレス成形型を用いて、光学素子を成形する方法としてある。
このようにすると、光学有効径内における「クセ」や「面不良」の発現を抑制して、精度の高い光学素子を効率良く製造することができる。
【００２０】
また、本発明における光学素子の製造方法は、光学有効径内において中心部に肉厚最小部を有する光学素子の製造方法であって、ガラス素材を、上型及び下型を有する成形型内に供給し、前記ガラス素材が加熱により軟化した状態で、前記成形型に第一荷重を印加して、前記成形型の成形面形状を前記ガラス素材に転写し、前記ガラス素材の冷却中に、前記成形型に第二荷重を印加し、前記ガラス素材を、所定温度まで冷却した後、離型する方法としてある。
このようにすると、冷却中に印加される第二荷重が、光学有効径内の中心部に集中することが回避される。これにより、冷却開始後の荷重印加によって面精度を改善しつつ、それを原因として発現するレンズ中心部の「クセ」や「面不良」を抑制し、高精度な光学素子を効率良く製造することができる。
【００２１】
また、本発明における光学素子の製造方法は、前記第二荷重の印加が、前記成形型内でプレス成形された前記ガラス素材の粘度が１０１０ポアズ以上に相当する温度であるときから、離型する温度までのいずれかの温度域において行われる方法としてある。
このようにすると、最大荷重部の効果が顕著となり、「クセ」や「面不良」の発生が抑制された高精度の光学素子を得ることができる。
【００２２】
また、本発明における光学素子の製造方法は、前記第二荷重の印加が、前記第一荷重の印加に続いて行われる方法としてある。
このようにすると、連続的な荷重の印加により、成形難度の高い形状のレンズでも成形が可能である。
【００２３】
また、本発明における光学素子の製造方法は、前記外型の線熱膨張率が、荷重印加時の温度から離型時の温度にわたる温度範囲において、前記内型の線熱膨張率より小さくしてある。
このようにすると、荷重印加時から離型時にわたり、内型と外型の収縮量を適切に制御し、光学有効径の外側に最大荷重を印加することができる。
【００２４】
また、本発明における光学素子の製造方法は、前記上型及び前記下型が、それぞれ前記内型及び前記外型を有し、かつ、荷重印加時の温度から離型時の温度にわたる温度範囲における、上下の前記内型の線熱膨張率をα２、上下の前記外型の線熱膨張率をα３、ガラス素材の線熱膨張率をα１とするとともに、成形する光学素子の中心肉厚をｔｃ、光学有効径外の所定部分の肉厚をｔｐ、上側の前記外型の高さをＶ、下側の前記外型の高さをＷ、荷重印加時の温度と離型時の温度との温度差をＫとするとき、
Ｋ｛（ｔｃ−ｔｐ）（α１−α２）＋（Ｖ＋Ｗ）（α２−α３）｝＞０
となる条件で、プレス成形を行う方法としてある。
このような条件でプレス成形を行うと、荷重印加時から離型時にわたり、内型、外型及びガラス素材の収縮量を適切に制御し、光学有効径の外側に最大荷重を印加することができる。
【発明の効果】
【００２５】
以上のように、本発明によれば、成形条件が非常に狭く、プレス成形が難しいとされる凹メニスカスレンズ、平凹レンズ、両凹レンズなどの凹レンズであっても、冷却開始後の荷重印加によって面精度を改善しつつ、それを原因として発現するレンズ中心部の「クセ」や「面不良」を抑制することにより、良好な面形状の凹レンズを効率良く安定的に製造することができる。
【図面の簡単な説明】
【００２６】
【図１】比較例に係るモールドプレス成形型の断面図である。
【図２】本発明の第一実施形態に係るモールドプレス成形型の断面図である。
【図３】本発明の第二実施形態に係るモールドプレス成形型の断面図である。
【図４】本発明の第三実施形態に係るモールドプレス成形型の断面図である。
【図５】本発明の実施形態に係るモールドプレス成形型の駆動手段の一実施形態を示す概略図である。
【図６】干渉縞の一例を示す図である。
【図７】干渉縞の他の一例を示す図である。
【発明を実施するための形態】
【００２７】
以下、本発明の実施形態について、図面を参照して説明する。
【００２８】
［モールドプレス成形装置］
まず、比較例をもとにモールドプレス成形装置の概要を説明する。
図１は、比較例に係るモールドプレス成形型の断面図である。
【００２９】
図１に示すように、モールドプレス成形装置は、成形型１と、成形型１及びその中に供給されたガラス素材（成形後は成形レンズ）２を加熱する加熱手段及びその温度調整機構（図示せず）と、成形型１にプレス荷重を印加するプレス軸機構及びその荷重調整機構（図示せず）と、成形型１及びガラス素材（成形レンズ）２を冷却する冷却手段及びその温度調整機構（図示せず）とを具備している。
【００３０】
成形型１は、上型１０、下型２０及び胴型３０を備えている。上型１０の下面及び下型２０の上面には、互いに対向する成形面１１、２１が加工されており、この成形面１１、２１間に配置したガラス素材（成形レンズ）２をプレスし、ガラス素材（成形レンズ）２に成形面形状を転写することにより、ガラス光学素子が成形される。
【００３１】
上型１０は、成形面１１、２１の中心部を通過する中心線Ｌｃと平行な胴部１２を有し、その外周面１２ａが、上型１０の径方向の位置と倒れを規制する基準面となっている。下型２０は、中心線Ｌｃと平行な胴部２２及び中心線Ｌｃと直交するフランジ部２３を有し、胴部２２の基準面となり、フランジ部２３の上面２３ａが、胴型との鉛直性を規制する基準面となっている。
【００３２】
胴型３０は、内周面３１、外周面３２、上端面３３及び下端面３４を有し、上端面３３及び下端面３４は、内周面３１及び外周面３２に対して直交している。胴型３０の内周面３１は、上型１０の径方向の位置と倒れを規制する基準面であり、胴型３０の下端面３４は、下型２０の鉛直性を規制する基準面である。すなわち、胴型３０の基準面が上型１０及び下型２０の基準面に摺接又は当接することにより、胴型３０を介して、上型１０と下型２０の相対位置が規制される。これにより、上型１０と下型２０の間でプレス成形されるガラス素材（成形レンズ）２の外形精度及び偏心精度が確保される。
【００３３】
プレス軸機構は、上型１０の上端面１４又は下型２０の下端面２４に対して垂直方向から接触し、上型１０又は下型２０にプレス荷重を印加するプレス軸（図示せず）を備えている。
なお、以下の説明においては、ガラス素材（成形レンズ）２のガラス転移点以上の温度域における線膨張係数をα１、上型１０、下型２０及び胴型３０の線熱膨張率をα２、成形レンズ２（例えば、両球面の凹メニスカスレンズ）における中心肉厚をｔｃ、成形レンズ２の光学有効径（レンズとしての光学的な使用可能な光学機能面の径）をＤ、上型１０の中心高さをＸ、下型２０の中心高さをＹとする。
【００３４】
プレス成形の際には、上型１０、下型２０及び胴型３０を組上げ、ガラス素材２（例えば、球形状に予備形成したもの）を上型１０、下型２０及び胴型３０からなる閉空間内に配置する。これらを前記加熱手段により加熱し、ガラス素材２が軟化した状態で、上型１０のフランジ部１５と胴型３０の上端面３３が当接しないように荷重を印加する。また、冷却は、荷重印加後又は荷重印加と同時に開始することができる。
【００３５】
冷却中、例えばガラス粘性が１０１０ポアズ以上となる温度領域まで降温したとき、上型１０のフランジ部１５と胴型３０の上端面３３が当接しない条件の下、荷重印加及び冷却を継続し（以下、この温度領域以降の印加荷重を第二荷重と表記する。）、次いで、この状態を維持しつつ、ガラス転移温度以下まで冷却し、離型する。
ところで、レンズの成形に、このような成形工程を採用すると、後述する比較例に示す通り、レンズ中心の曲率が変化するクセを生じ易いことが確認された。
【００３６】
図１に示す上型１０、下型２０及び胴型３０の組合せでは、成形レンズ２の中心部から半径方向外側に肉厚最大部（以下、Ａ部２ａと表記する。）がある。光学素子としての使用領域である有効径Ｄより外側には、成形レンズ２の中心部よりも肉厚が薄い被転写面は存在せず、成形レンズ２の中心部が肉厚最小部となっている。なお、Ａ部２ａの肉厚をｔｐ、Ａ部２ａを通る垂直線をＬａとする。
【００３７】
成形レンズ２の中心肉厚がｔｃであるとき、プレス成形時においては、上型１０の上端面１４から下型２０の下端面２４までの垂直距離が、Ｈ（＝Ｘ＋Ｙ＋ｔｃ）であり、成形レンズ２の中心部（Ｌｃ）では、上型１０の上端面１４と下型２０の下端面２４の間が、厚さ（Ｘ＋Ｙ）の型素材と、厚さｔｃのガラスから構成される。また、成形レンズ２のＡ部２ａ（Ｌａ）では、上型１０の上端面１４と下型２０の下端面２４の間が、厚さ（Ｈ−ｔｐ）の型素材と、厚さｔｐのガラスから構成される。
【００３８】
上型１０、下型２０及び成形レンズ２は、プレス成形開始から離型するまでの温度差（Ｋとする）に応じて熱収縮する。中心部とＡ部２ａのプレス軸方向の収縮量を比較すると、
中心部（Ｌｃ）の収縮量Ｓｃは、
Ｋ｛（Ｘ＋Ｙ）α２+ｔｃ α１｝      …  式（１）
Ａ部２ａ（Ｌａ）の収縮量Ｓｐは、
Ｋ｛（Ｘ＋Ｙ＋ｔｃ−ｔｐ）α２＋ｔｐ α１｝      …  式（２）
【００３９】
ｔｃ≦ｔｐ、α１≧α２であるかぎり（通常、ガラス等の成形素材の線熱膨張率は、型素材のそれより大きい）、中心部（Ｌｃ）よりＡ部２ａ（Ｌａ）の収縮量が大きい（Ｓｐ＞Ｓｃ）。これは、離型温度に近い温度領域において、成形レンズ２に作用する荷重の大きさが、成形レンズ２の部位に応じて相違することを意味している。すなわち、Ａ部２ａ（Ｌａ）においては、成形型１の成形面１１、２１と成形レンズ２の間に間隙が生じることになり、一方、中心部（Ｌｃ）においては、印加される荷重が集中する。成形レンズ２と成形面１１、２１の密着力が大きい場合には、間隙が生じるかわりに、中心部（Ｌｃ）とＡ部２ａ（Ｌａ）のそれぞれに相当する位置において、成形レンズ２に作用する応力に差が生じる。いずれの場合も、成形レンズ２は中心部（Ｌｃ）に最大荷重を受けることとなる。
【００４０】
成形レンズ２は、冷却工程において徐々に流動性を失い、粘弾性をもつ。特に、成形レンズ２が冷却工程中、１０１０ポアズ相当の温度以下になった時点では、既に流動性が低下している。冷却開始後に局所的な負荷を与えられた中心部分には圧縮応力を生じる。この応力は、成形レンズ２を離型した後に一部緩和され、又は、アニールを経たときには更に緩和されるため、表面形状が変化する。これが、レンズ中心に見られた「クセ」や「面不良」の原因であると考えられる。このため、満足な面形状をもつレンズが得にくく、また、許容され得る面形状を達成するためにプレス条件を工夫しても、その条件幅が非常に狭く、量産上の問題となる。
【００４１】
上記のように、冷却中に荷重を印加する方式を採用した場合、光学有効径の中心部分に認められた「クセ」や「面不良」は、例えば、凹メニスカスレンズにおいては、凸面側の中央において局所的に曲率半径が低下する傾向のものが多くみられた。このような凸面側の中央部分は、通常、成形型１との離型時に最後まで成形面２１と接触している部分であり、成形面形状を忠実に転写するとの予想に反するものであった。また、このような特異な「クセ」は、冷却中にガラス粘度が１０１０ポアズ相当となる温度以下において荷重を印加した場合に、特に顕著に見られた。
【００４２】
［本発明のモールドプレス成形型］
つぎに、本発明に係るモールドプレス成形型について、図２〜図４を参照して説明する。ただし、上記の比較例と共通する構成については、比較例と同じ符号を付し、比較例の説明を援用する。
図２は、本発明の第一実施形態に係るモールドプレス成形型の断面図、図３は、本発明の第二実施形態に係るモールドプレス成形型の断面図、図４は、本発明の第三実施形態に係るモールドプレス成形型の断面図である。
【００４３】
図２〜図４に示す成形型１は、いずれも、光学有効径内において中心部が肉厚最小部となる光学素子をプレス成形するものであり、上型１０及び下型２０が、成形面１１、２１における光学有効径の外側に、成形素材２に対して最大荷重を印加する最大荷重部１１ａ、２１ａを備えている。
【００４４】
図２〜図４に示す実施形態では、上型１０及び下型２０が、少なくとも光学有効径内を成形する円柱状の内型１６、２６と、この内型１６、２６を包囲し、少なくとも光学有効径外の一部を成形する円筒状の外型１７、２７を有し、外型１７、２７の成形面によって最大荷重部１１ａ、２１ａが構成されている。なお、上下内型１６、２６の線熱膨張率をα２、上下外型１７、２７の線熱膨張率をα３とする。
【００４５】
上外型１７は、内周面が上内型１６の外周面に接し、上端面が上内型１６のフランジ部下面に当接することにより、上内型１６に対して位置が規制される。また、下外型２７は、内周面が下内型２６の外周面に接し、下端面が下内型２６のフランジ部上面に当接することにより、下内型２６に対して位置が規制される。上下の外型１７、２７は、それぞれ上下の内型１６、２６と一体的に扱われるが、線熱膨張率の差による相対移動は許容される。
【００４６】
上外型１７の下端に形成される成形面（最大荷重部１１ａ）は、光学有効径の外側で成形レンズ２の上面部を成形し、下外型２７の上端に形成される成形面（最大荷重部２１ａ）は、光学有効径の外側で成形レンズ２の下面部を成形する。図２に示す例では、光学有効径の外側に、中心部（Ｌｃ）よりも肉厚が薄い部分は存在せず、成形レンズ２の中心部（Ｌｃ）が肉厚最小部分となっている。成形レンズ２の外周は、胴型３０に接して外径を規定されてもよいし、胴型３０に接触しなくてもよい。なお、成形レンズ２において上下外型１７、２７の成形面形状が転写される部分をＢ部２ｂ、Ｂ部２ｂを通る垂直線をＬｂとする。
【００４７】
成形レンズ２の中心肉厚をｔｃ、上内型１６、下内型２６の高さをそれぞれＸ、Ｙ、上外型１７、下外型２７の高さをそれぞれＶ、Ｗとすると、プレス成形時においては、上内型１６の上端面１４から下内型２６の下端面２４までの垂直距離が、Ｈ（＝Ｘ＋Ｙ＋ｔｃ）であり、成形レンズ２の中心部（Ｌｃ）では、上内型１６の上端面１４と下内型２６の下端面２４との間が、厚さ（Ｘ＋Ｙ）の内型素材と、厚さｔｃのガラスから構成される。また、Ｂ部２ｂ（Ｌｂ）では、上内型１６の上端面１４と下内型２６の下端面２４との間が、厚さ｛Ｈ−（Ｖ＋W）−ｔｐ｝の内型素材と、厚さｔｐのガラスと、厚さ（Ｖ＋W）の外型素材から構成される。
【００４８】
プレス成形から離型するまでの温度差（Ｋとする）により、上内型１６、下内型２６、成形ガラス２、上外型１７及び下外型２７が熱収縮する。Ｂ部２ｂ（Ｌｂと、中心部（Ｌｃ）のプレス軸方向の収縮量を比較すると、
中心部（Ｌｃ）の収縮量Ｓｃは、
Ｋ｛（Ｘ＋Ｙ）α２＋ｔｃ α１｝      …  式（３）
Ｂ部２ｂ（Ｌｂ）の収縮量Ｓｂは、
Ｋ〔（Ｖ＋Ｗ）α３＋｛Ｘ＋Ｙ＋ｔｃ−（Ｖ＋Ｗ）−ｔｐ｝α２＋ｔｐ α１〕
…  式（４）
【００４９】
ここで、中心部（Ｌｃ）の収縮量Ｓｃよりも、Ｂ部２ｂ（Ｌｂ）の収縮量Ｓｂが小さくなるように、上記式における各変数（α１〜α３、Ｖ、W、Ｘ、Ｙ）を選択すれば、成形レンズ２の受ける最大荷重は、中心部（Ｌｃ）ではなく、光学有効形外のＢ部２ｂ（Ｌｂ）となる。すなわち、得ようとする光学素子の形状や熱線膨張率を勘案し、上記のような関係になるように、上下内型１６、２６及び上下外型１７、２７の寸法と素材を選択すれば、成形レンズ２の中心部に対する荷重の集中を回避し、これを原因として中心部に生じる「クセ」や「面不良」を防止することが可能になる。
【００５０】
式（３）と式（４）の差：
Ｋ｛（ｔｃ−ｔｐ）（α１−α２）＋（Ｖ＋Ｗ）（α２−α３）｝
…  式（５）
が正となるように各部材の素材と寸法を決めれば良い。
【００５１】
なお、通常、α１＞α２であり、凹レンズではｔｃ＜ｔｐであるので、式（５）が正となるためには、α２＞α３であることが必要となる。
α３は、３００℃〜８００℃の範囲内における所定の温度範囲で、α２より小さいことが好ましい。特に、３００℃〜６５０℃の範囲内における所定の温度範囲で、α３がα２より小さいことが好ましい。
【００５２】
図２〜図４に示す最大荷重部１１ａ、２１ａは、光学有効径の外側に位置し、プレス軸に垂直な平面をもつ上外型及び／又は下外型の成形面からなる。この部分は、成形レンズ２の外端部に、つば状の平坦部を成形する。このような成形面を利用して、最大荷重の印加を行うことが好ましい。最大荷重を印加する成形面がプレス軸との間に３０°未満の角度をもつと、成形レンズ２に過度の歪が生じ、割れや欠けが生じ易くなるため、３０°未満が好ましく、より好ましくは、実質的にプレス軸と垂直な平面とする。
【００５３】
上内型１６、下内型２６及び胴型３０に用いる素材としては、成形素材に応じた必要温度での耐熱性と、十分な強度を有し、かつ精密な形状加工が可能な素材が好ましい例えば、セラミック（炭化珪素、窒化珪素など）、超硬、金属などを用いることができる。
また、上外型１７及び下外型２７に用いる素材としては、組合わせる上内型１６、下内型２６との間に、式（５）が正となるような関係が成立する素材を選択する。例えば、高耐熱ガラスセラミックスなどを用いることができる。
上下内型１６、２６と上下外型１７、２７の間は、熱間時のクリアランスが５μｍ以内となるようにすることが好ましい。そのようにすることで、光学素子の充分な偏心精度が得られるとともに、軟化ガラスが入り込むことを抑止できる。
【００５４】
なお、ガラス素材の供給あるいは成形した光学素子の取り出しのため上型と下型を開いたときに、上外型１７が落下しないように固定手段で固定するようにしてもよい。例えば、図２に示すように、上外型１７から上内型１６にかけて固定ピン４０を嵌め込んで上外型１７を上内型１６に固定する。このとき、固定ピン４０を収納する上外型１７に形成した凹部１６ａと、固定ピン４０との間に寸法的に遊びを持たせておくと、上外型１７の熱収縮時における動きを妨げることがない。
【００５５】
光学有効径の外側に最大荷重を印加するための手段は、上記の例に限定されない。上記の例では、内型１６、２６と外型１７、２７の線熱膨張率の差を利用して、成形レンズ２における光学有効径の外側に最大荷重を印加したが、他の装置（方法）を用いて、光学有効径の外側に最大荷重を印加してもよい。
ただし、成形型１を構成する各部材の熱線膨張率の差を利用して、プレス面内の荷重分布を制御するという本実施形態の方法は、駆動装置が複雑にならない上、極めて安定的で、再現性が良いことから、量産上のメリットが極めて大きい。
【００５６】
他の装置（方法）としては、例えば、図５に示すような装置を用いることができる。
図５に示す装置は、次のような構成となっている。すなわち、上型１０を、上内型１６と、この上内型１６と胴型３０の間に位置する上外型１７とで構成し、かつ、これら上内型１６と上外型１７をそれぞれ異なる成形内軸４１と成形外軸４２に連結してある。そして、成形内軸４１は、図示しない駆動装置によって上下動し、成形外軸４２は、図示しない１又は２の駆動装置によって上下動するよう連結してある。
このような構成としてあるので、プレス成形につぐ冷却の過程において、駆動装置によって成形内軸４１と成形外軸４２を個別に制御することにより、上内型１６よりも上外型１７の荷重印加を大きくすることが可能となる。
【００５７】
［光学素子の製造方法］
本発明においては、上記の成形型を用い、成形素材として例えば光学ガラスからなるガラス素材を用い、プレス成形を行う。
【００５８】
本発明に用いる成形素材は、ガラス素材であることができ、所望の性質を有する光学ガラスを平板状、柱状、球状、平凸形状、平凹形状、又は両凸形状などの形状に予備成形したものとすることができる。このようなガラス素材は、溶融ガラスを受け型上に滴下、又は流下したり、冷間で切断したり、あるいは研磨などの加工によって得ることができる。
本発明に適用するガラス素材としては、ガラス転移点以上の線熱膨張率が６００×１０−７／Ｋ〜１８００×１０−７／Ｋの範囲であるものが好適に用いられる。
【００５９】
上記のように予備成形されたガラス素材を、上下型間に供給、配置する。
プレス成形開始時のガラス素材の温度は、粘度が１０９ポアズ以下となる温度であることが好ましい。より好ましくは、１０５．５〜１０９ポアズの範囲である。一方、上下型からなる成形型温度は、ガラス素材の粘度で１０７ポアズ以上となる温度範囲が好ましい。より好ましくは１０７〜１０９ポアズである。
【００６０】
ガラス素材を室温で成形型内に供給し、両者を同時に加熱してもよく、又は、供給前に型外で予熱されたガラス素材を、予熱された成形型に供給してもよい。また、供給後に更に成形型とガラス素材を加熱してもよい。
型外で予熱されたガラス素材を、予熱された成形型に供給する場合には、ガラス素材の予熱温度を成形型の予熱温度より高くし、供給後ただちにプレス成形を開始する方法を採ることができ、成形サイクルタイムの短縮に有利である。この場合、成形型の予熱温度は１０７〜１０１２ポアズ相当、より好ましくは１０７〜１０１０ポアズ相当、ガラス素材の予熱温度は、１０５．５〜１０８．５ポアズ相当が好ましく、より好ましくは、１０７〜１０８ポアズ相当である。
上下型の温度は同一でもよく、差を設けても良い。プレス成形するレンズ形状や、硝材に応じて決定することができる。
【００６１】
ガラス素材を型外で予熱する場合には、ガラス素材を、不活性ガスによって浮上させた状態で加熱炉に所定時間配置し、加熱することが好ましい。その後、浮上治具に配置したまま下型上に移送し、浮上治具を分割することによって、ガラス素材を落下させ、下型上に供給することができる。
【００６２】
成形型内に供給されたガラス素材は、上型と下型の接近により荷重（第一荷重）が印加され、この過程でガラス素材は大きく変形し、所望の光学素子形状に近似し、所定肉厚（最終肉厚より大きい）をもつ成形レンズとなる。第一荷重の印加と同時、又はその後の所定時点で冷却を開始し、ガラス粘度で１０１２ポアズ以上となったときに、上下型を離間し、離型する。好ましくは、１０１３〜１０１４ポアズの粘度であるときに離型する。
【００６３】
本発明の製造方法では、冷却中に第二荷重を印加する。第二荷重は、第一荷重に続いて行われることが好ましい。第二荷重の大きさは、第一荷重の２０％〜９０％の範囲、より好ましくは２０％〜６０％の範囲である。第二荷重をこの範囲とすると、高い面精度を得られる点で好ましい。
また、冷却中のガラスの粘度が１０１０ポアズ以上に相当するいずれかの温度において第二荷重の印加が行われることが好ましい。また、より好ましくは、ガラス粘度が１０１２ポアズ以上に相当するいずれかの温度において第二荷重の印加を行う。
【００６４】
［モールドプレスレンズ］
本発明の光学素子は、光学有効径内において中心部に肉厚最小部をもつ凹レンズである。これを満たす限り、形状は限定されない。例えば、球面を有していても、非球面を有していてもよい。特に、中心肉厚の小さい凹レンズ（例えば、中心肉厚が１ｍｍ未満のもの）において、本発明の効果が顕著である。更に、中心と周辺の肉厚差が大きいもの（特に、光学有効径内における肉厚最小部と肉厚最大部の肉厚比が２倍以上、更には３倍以上のもの）において、本発明の顕著な効果が得られる。
【００６５】
つぎに、本発明の実施形態について、比較例及び実施例を用いて具体的に説明する。なお、以下に示すものは、本発明の技術的範囲を何ら限定するものではない。
【００６６】
［比較例］
図１に示す成形型１を用いて、凹レンズを成形した。なお、上型１０、下型２０及び胴型３０の素材には炭化珪素を用いた。該素材の線熱膨張率は３５×１０−７／Kである。成形レンズ２は両球面の凹メニスカスレンズであり、凹面曲率半径は２ｍｍ、凸面曲率半径は１２ｍｍとした。また中心肉厚は０．４ｍｍから０．８ｍｍまでの範囲に設定した。該レンズの光学的機能領域は中心部から２．５ｍｍの部分までである（光学有効径は５．０ｍｍ）。
【００６７】
上型１０、下型２０及び胴型３０を組上げ、球形状のガラス素材（ここではバリウムホウケイ酸ガラス：ガラス転移点５１４℃、屈伏点５４５℃、ガラス転移点以上の温度域での線膨張係数は約１１８０×１０−７／Ｋ）を室温の状態で上型１０、下型２０及び胴型３０からなる閉空間内に配置した。これらを加熱手段により加熱し、ガラス素材のガラス粘度が１０７．５ポアズになる温度とした。つぎに、上型１０のフランジ部１５と胴型３０の上端面３３が当接しないようにして、荷重（第一荷重）を印加し、同時に冷却を開始した。この際の印加荷重は１２０ｋｇ／ｃｍ２とし、ガラス粘度が１０１０ポアズとなる温度まで降温した。
【００６８】
さらに、ガラス粘性が１０１０ポアズ以上（５５５℃以下）となる温度領域において、上型１０のフランジ部１５と胴型３０の上端面３３が当接しない条件の下、第二荷重の印加及び冷却を継続した。この際、第二荷重を表１に示すように変化させた。
【００６９】
【表１】
2010195683.tif 000003
【００７０】
つぎに、この状態を維持しつつ、ガラス転移温度以下まで冷却した。その後、プレス軸を成形型１から離し、急冷を行い、７０℃以下まで低下した時点で上型１０、下型２０及び胴型３０を分解し、成形レンズ２を取り出した。表１に示した条件で作製したそれぞれの試料の凸面側球面形状を、光干渉計を用い、表２に示す評価基準にもとづいて評価した。干渉縞の例を図６及び７に示す。
また、前記一連の作業を、中心肉厚が０．４ｍｍ、０．６ｍｍ、０．８ｍｍの成形レンズ２について、それぞれ行った。
【００７１】
【表２】
2010195683.tif 000004
【００７２】
図１に示すように、比較例で用いた上型１０、下型２０及び胴型３０の組合せでは、成形レンズ２の中心部（Ｌｃ）から半径２．６ｍｍの部分に肉厚が最大となるＡ部２ａ（Ｌａ）がある。光学素子としての使用領域である半径２．５ｍｍより外側には、成形レンズ２の中心部（Ｌｃ）よりも肉厚が薄い被転写面は存在せず、成形レンズ２の中心部（Ｌｃ）が肉厚最小部となっている。Ａ部２ａ（Ｌａ）の肉厚は、中心肉厚よりも１．１ｍｍ厚くなっている。
【００７３】
例えば、成形レンズ２の中心肉厚が０．６ｍｍの場合は、加圧成形時における上型上端面１４から下型下端面２４までの距離は２８．４ｍｍであり、成形レンズ２の中心部（Ｌｃ）では、上型上端面１４から下型下端面２４までの間が、厚さ２７．８ｍｍの炭化珪素と、厚さ０．６ｍｍのバリウムほう珪酸ガラスから構成される。また、Ａ部２ａ（Ｌａ）では、上型上端面１４から下型下端面２４までの間が、厚さ２６．７ｍｍの炭化珪素と、厚さ１．７ｍｍのバリウムほう珪酸ガラスから構成される。
【００７４】
前記のように、本比較例では、プレス成形開始から離間するまでの間、常に荷重を印加しつつ冷却しており、プレス成形開始から離間するまでの温度差は約１５０℃であった。表３は、この温度差による成形レンズ２のＡ部２ａ（Ｌａ）及び中心部（Ｌｃ）における収縮量を示している。
【００７５】
【表３】
2010195683.tif 000005
【００７６】
Ａ部２ａ（Ｌａ）は、肉厚が最低である中心部（Ｌｃ）と比較して１９μｍ程度収縮量が多い。この差は、特に離型温度に近い温度領域において、成形レンズ２の部位による荷重の相違を意味する。すなわち、Ａ部２ａ（Ｌａ）においては、成形面１１、２１と成形レンズ２の間に間隙が生じるか、又は、成形面１１、２１と成形レンズ２が密着している場合には、小さな荷重しか印加されないこととなる。一方、中心部（Ｌｃ）においては、印加される荷重が集中する。
【００７７】
この結果としては、表４に示すように、成形レンズ２の中心肉厚が０．４ｍｍ、０．６ｍｍのときは、いずれの第二荷重においても満足な面形状は得られておらず、成形レンズ２の中心肉厚が０．８ｍｍのときは、第二荷重４０ｋｇｆ／ｃｍ２においてやや良好な面形状を得たものの、良好な面形状が得られる条件幅が非常に狭いことが判明した。
【００７８】
【表４】
2010195683.tif 000006
【００７９】
［実施例１］
図２に示す成形型１を用いて、比較例と同様のレンズを同様のプロセスで成形した。この上型１０、下型２０及び胴型３０の組合せでは、上型１０及び下型２０が、それぞれ内型１６、２６及び外型１７、２７を有し、上内型１６と胴型３０との間に上外型１７が配置され、下内型２６と胴型３０の間に下外型２７が配置される。上外型１７及び下外型２７は、線熱膨張係数１５×１０−７の高耐熱ガラスセラミックスからなっている。
【００８０】
上外型１７の下端に形成される成形面は、成形レンズ２の中心部（Ｌｃ）から半径６ｍｍ程度の部分（Ｂ部２ｂ）で成形レンズ２の上面部と当接し、下外型２７の上端に形成される成形面は、成形レンズ２の中心部（Ｌｃ）から半径６ｍｍ程度の部分（Ｂ部２ｂ）で成形レンズ２の下面部と当接するようにしてある。光学素子の光学的機能領域である半径２．５ｍｍより外側には、成形レンズ２の中心部（Ｌｃ）よりも肉厚が薄い部分は存在せず、成形レンズ２の中心部（Ｌｃ）が肉厚最低部分となっている。また、Ｂ部２ｂにおける成形レンズ２の肉厚は、成形レンズ２の中心肉厚よりも０．４ｍｍ厚くなっている。
【００８１】
例えば、成形レンズ２の中心肉厚が０．６ｍｍの場合は、プレス成形時において、上内型１６の上端面１４から下内型２６の下端面２４までの距離が３７．０ｍｍであり、成形レンズ２の中心部（Ｌｃ）では、上内型１６の上端面１４と下内型２６の下端面２４の間が、厚さ３６．４ｍｍの炭化珪素と、厚さ０．６ｍｍのバリウムほう珪酸ガラスから構成される。また、Ｂ部２ｂ（Ｌｂ）では、上内型１６の上端面１４と下内型２６の下端面２４の間が、厚さ９．８ｍｍの炭化珪素と、厚さ１ｍｍのバリウムほう珪酸ガラスと、厚さ２６．２ｍｍの高耐熱ガラスセラミックスから構成される。
【００８２】
表５は、１５０℃の冷却によるＢ部２ｂ（Ｌｂ）及び中心部（Ｌｃ）５の収縮量を示している。Ｂ部２ｂ（Ｌｂ）は、肉厚が最小である成形レンズ２の中心部（Ｌｃ）と比較して１μｍ程度収縮量が少ない。このため、冷却工程においては、成形レンズ２の中心部（Ｌｃ）に荷重が集中することがない。特に、離型温度に近い温度領域において、成形レンズ２の中心部（Ｌｃ）に過度の応力が集中することが回避される。
【００８３】
【表５】
2010195683.tif 000007
【００８４】
表６に示すように、中心肉厚が０．４mm、０．６mm、０．８mmの成形レンズ２では、いずれの肉厚においても良好な面形状が得られる第二荷重条件が存在し、また、表４に示した比較例の結果と比較して、良好な面形状が得られる条件幅が非常に広いことが判明した。
【００８５】
【表６】
2010195683.tif 000008
【００８６】
［実施例２］
また、上記した図３に示す、上型１０及び下型２０の成形面１１および２１がともに成形型１を用いて両凹レンズを成形し、上記した図４に示す成形型１を用いて平凹レンズを成形した。その結果、上記実施例１と同様の優れた効果が得られた。
【００８７】
［実施例３］
図５に示す装置を用いて、比較例と同様の凹メニスカスレンズを成形した。本装置においては、加圧成形に必要な成形軸が同心円状二重構造を成しており、成形外軸、成形内軸それぞれが別の駆動源により駆動される。
また、本実施例の上下型および胴型の組合せでは、上内型と胴型の間に上外型が具備されており、上内型、下型、胴型および上外型は、線熱膨張係数３５×１０−７／Ｋの炭化珪素からなっている。
【００８８】
また、成形内軸は上型上端部のみに、成形外軸は上外型上端部のみにそれぞれ荷重印加できるようになっている。上型に接している上外型下端部は成形レンズ中心部から半径６ｍｍ程度の部分で成形レンズ上面部と当接するようになっている（以下、Ｃ部と表記する）。光学素子の光学的機能領域である半径２．５ｍｍより外径部には、成形レンズ中心部よりも肉厚が薄い被転写面は存在せず、成形レンズ中心部が肉厚最低部分となっている。また、Ｃ部における成形レンズ肉厚は、成形レンズ中心肉厚よりも０．４ｍｍ厚くなっている。
【００８９】
上下型、上外型及び胴型を組上げ、球形状のガラス素材を温室の状態で上内型、上外型、下型及び胴型からなる閉空間内に配置した。これらを加熱手段により加熱し、ガラス素材のガラス粘度が１０７．５ポアズになる温度とした。ついで、上外型フランジ部と胴型上端部が当接しないようにして、成形外軸および成形内軸を同速度、同荷重で荷重印加し、同時に冷却を開始した。この際の印加荷重は、１２０ｋｇｆ／ｃｍ２とし、ガラス粘度が１０１０ポアズとなる温度まで降温した。
【００９０】
さらに、ガラス粘度が１０１０ポアズ以上となる温度領域において上外型フランジ部と胴型上端部が当接しない条件の下、第二荷重の印加および冷却を継続した。この際、成形外軸の第二荷重を６０ｋｇｆ／ｃｍ２に固定し、かつ、成形内軸の第二荷重は表７に示すように変化させた。
【００９１】
この状態を維持しつつ、ガラス転移温度以下まで冷却した。ついで、成形外軸および成形内軸を上内型上端面、上外型上端面および下型下端面からそれぞれ離し、急冷を行い、７０℃以下まで低下した時点で上下型、上外型及び胴型を分解し、成形レンズを取り出した。前記表７に示した条件で作製した各々の試料の凸面側球面形状を、光干渉計を用いて表２に示す評価基準に基づき評価した。
【００９２】
前記一連の作業を成形レンズの中心肉厚０．４ｍｍ、０．６ｍｍ、０．８ｍｍそれぞれに関して行った。
【００９３】
表７に凸面側面形状の結果を示したように、成形内軸の第二荷重が少ない場合に割れが発生するものの、成形レンズ中心肉厚０．４ｍｍ、０．６ｍｍ、０．８ｍｍのいずれの肉厚においても良好な面形状が得られる第二荷重条件が存在し、また、比較例の結果と比較して良好な面形状が得られる条件幅が広いことが判明した。
【００９４】
【表７】
2010195683.tif 000009
【産業上の利用可能性】
【００９５】
本発明は、所望の光学素子形状にもとづいて精密加工され、高精度ガラスレンズなどの光学素子をプレス成形するモールドプレス成形型、また、このモールドプレス成形型を用いた光学素子の製造方法に適用される。特に、光学有効径内において中心部が肉厚最小部となる凹メニスカスレンズ、平凹レンズ、両凹レンズなどの凹レンズをプレス成形する場合に、好適に用いることができる。
【符号の説明】
【００９６】
１  成形型
２  ガラス素材（成形レンズ）
１０  上型
１１  成形面
１１ａ  最大荷重部
１６  上内型
１７  上外型
２０  下型
２１  成形面
２１ａ  最大荷重部
２６  下内型
２７  下外型
３０  胴型
【図１】
2010195683.tif 000010
【図２】
2010195683.tif 000011
【図３】
2010195683.tif 000012
【図４】
2010195683.tif 000013
【図５】
2010195683.tif 000014
【図６】
2010195683.tif 000015
【図７】
2010195683.tif 000016
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
対向する成形面を有する上型および下型と、前記上型および下型の相対位置を規制する胴型とを備えたモールドプレス成形型によって、成形面間に配置した成形素材をプレスし、成形素材に成形面形状を転写することにより、光学有効径内において中心部が肉厚最小部となり、周辺部が中心部よりも肉厚の厚い凹レンズを成形する光学素子の製造方法であって、
前記上型が、前記凹レンズの凹面側を成形し、かつ、少なくとも光学有効径内を成形する上内型と、この上内型を包囲し、少なくとも光学有効径外の一部に荷重印加する上外型とを有し、
前記下型が、前記成形面の中心部を通過する中心線と平行な胴部と、該中心線と直交するフランジ部を有し、
前記胴型が、前記上外型の外周面に摺接して前記上型の径方向の位置と倒れを規制する内周面と、前記下型のフランジ部に当接して前記下型の鉛直性を規制する下端面を有し、
前記上内型と前記上外型をそれぞれ異なる成形内軸と成形外軸に連結するとともに、前記成形内軸と前記成形外軸は、それぞれ駆動装置によって個別に制御されて上下動するモールドプレス成形型を用いて、
前記ガラス素材を、前記成形型内に供給し、
前記ガラス素材が加熱により軟化した状態で、前記成形型に第一荷重を印加して、前記成形型の成形面形状を前記ガラス素材に転写し、
前記ガラス素材の冷却中に、前記第一荷重の印加に続いて第二荷重を印加し、
前記ガラス素材を所定温度まで冷却した後、離型する
ことを特徴とする光学素子の製造方法。
【請求項２】
前記第二荷重の印加が、前記成形型内でプレス成形された前記ガラス素材の粘度が１０１０ポアズ以上に相当する温度であるときから、離型する温度までのいずれかの温度域において行われることを特徴とする請求項１記載の光学素子の製造方法。
【請求項３】
前記第一荷重を印加するときは、前記成形外軸および前記成形内軸を同荷重で荷重印加し、
前記第二荷重を印加するときは、前記成形内軸よりも前記成形外軸の荷重が大きくなるように荷重印加することを特徴とする請求項１又は２に記載の光学素子の製造方法。
【請求項４】
前記第二荷重の大きさは、前記第一荷重の２０％〜９０％の範囲であることを特徴とする請求項３に記載の光学素子の製造方法。
【請求項５】
前記上外型の上端部が前記成形外軸に当接し、前記上外型の下端部が前記成形素材の周辺部に当接するように第二荷重を印加することを特徴とする請求項１〜４いずれか一項に記載の光学素子の製造方法。
【請求項６】
前記凹レンズは、光学有効径内における肉厚最小部と肉厚最大部の肉厚比が２倍以上であることを特徴とする請求項１〜５いずれか一項に記載の光学素子の製造方法。
【手続補正２】
【補正対象書類名】明細書
【補正対象項目名】全文
【補正方法】変更
【補正の内容】
【発明の詳細な説明】
【技術分野】
【０００１】
本発明は、所望の光学素子形状にもとづいて精密加工され、高精度ガラスレンズなどの光学素子をプレス成形する光学素子の製造方法に関し、特に、光学有効径内において中心部が肉厚最小部となる凹レンズを、高精度に効率良く製造することができる光学素子の製造方法に関する。
【背景技術】
【０００２】
精密加工された成形型を用い、軟化ガラスを融着させることなく、高精度ガラスレンズなどの光学素子をプレス成形する方法が種々開発されてきている（例えば、特許文献１〜３参照。）。プレス成形によって、要求されるレンズを得るには、良好な外観、表面形状精度、肉厚、外径、さらに偏心などの様々な規格を満足させなければならない。
【０００３】
近年、プレス成形ガラスレンズの中でも、特に、凹メニスカスレンズなどのように、少なくとも一面が凹面形状を有し、かつ、片面又は両面が非球面形状のレンズが脚光を浴びている。これは、上記のようなレンズが、光学系のコンパクト化や低コスト化に有効だからである。
【０００４】
特許文献１には、粘度が１０５．５〜１０８ポアズのガラス素材を成形型で初期加圧する工程と、これを転移点以下に降温させる工程とを含むガラス成形体の製造方法において、初期加圧完了後の降温時に、初期加圧より小さい圧力を加え続けることにより、良好な面精度を得ることが記載されている。
【０００５】
また、特許文献２には、一対の成形型と胴型から構成され、成形型摺動方向への胴型寸法によりレンズ厚み規制を行う押圧成形において、成形型摺動方向の胴型の熱膨張量を、成形型摺動方向のレンズ厚みと、成形型の胴型に摺動収納される部分の熱膨張量よりも大きくすることにより、冷却工程においても、常にレンズ素材に圧力が加えられた状態とする成形方法が記載されている。
更に、特許文献３においては、間隔調整部材を用いて、特許文献２と同様の効果を得ている。
【先行技術文献】
【特許文献】
【０００６】
【特許文献１】特開平１１−３５３３３号公報
【特許文献２】特開平１−２２６７４５号公報
【特許文献３】特開２０００−７２４５６号公報
【発明の概要】
【発明が解決しようとする課題】
【０００７】
ガラス光学素子をプレス成形する場合は、例えば、粘度が１０５．５〜１０１０ポアズまで軟化したガラス素材を、上型及び下型を含む成形型内に供給した後、成形型に荷重を印加して、ガラス素材のプレス成形を開始し、その後、成形型及びガラス素材の冷却を行う。そして、ガラス転移点あるいはそれ以下の温度まで降温したら、成形されたガラス光学素子を成形型から離型することができる。
【０００８】
このとき、光学有効径内において中心部に最大肉厚を有するレンズ（以下、凸レンズという。）、例えば、両凸レンズ、平凸レンズ、凸メニスカスレンズなどの凸レンズは、良好な形状や面精度を比較的容易に得ることが可能である。
すなわち、ガラス素材が軟化した状態で成形型に荷重を印加し、ガラス素材に成形面形状を転写した後は、特に荷重を印加することなく（以下、押切りプレス方式という。）、成形されたガラス素材（以下、成形レンズという。）及び成形型を冷却し、その後、成形ガラスを離型する方式で必要な光学性能を達成できる場合が多い。この方式によれば、荷重印加に際して、上下型を互いに当接させるか、又は上下型を胴型やストッパに当接させることによって、成形レンズの肉厚を制御するとともに、荷重印加を終了させることができる。
【０００９】
一方、光学有効径内において中心部に最小肉厚を有するレンズ（以下、凹レンズという。）、例えば、凹メニスカスレンズ、平凹レンズ、両凹レンズなどの凹レンズをプレス成形する場合は、上記のような押切りプレス方式によって良好な面精度を得ることは非常に困難である。
すなわち、成形後の冷却中に荷重を印加することなく、そのまま冷却終了させ、成形ガラスを離型してしまうと、レンズ中心と周辺部分で曲率半径が連続的に変化する「クセ」や、成形レンズ面内においてレンズの曲率半径が不連続的又は不規則に変化する「面不良」が発生し易いことが認められた。これは、冷却中にガラスが収縮する際、不均一な収縮を生じたり、成形面形状とは異なった曲率になり易いためと考えられる。
【００１０】
そこで、特許文献１に示されるように、冷却中の成形レンズに荷重を印加することが考えられる。例えば、ガラス粘性１０１０ポアズ相当の温度から離間温度までのいずれかの温度において荷重を印加することが有効であり、更には、１０１２ポアズ相当の温度から離型温度までのいずれかの温度で荷重印加することが有効であった。
しかしながら、上記方式によって、良好な形状や面精度の凹レンズを得るには、プレス荷重、印加時の温度条件など、種々の条件を厳密に最適化しなければならず、特に、凹レンズの形状によっては、最適化のための試行錯誤が必要になる。換言すれば、良好な面形状が得られる条件幅が非常に狭く、場合によっては、許容される面形状を満足するための条件幅がほとんど存在しないレンズもあることが発明者らによって見出された。
【００１１】
例えば、１０１０ポアズ以上の粘度に降温したとき（特に、１０１２ポアズ以上の粘度まで降温したとき）、更に荷重を印加することが有効であるが、１０１０ポアズ以上の粘度になった際に行われる荷重の印加については、その印加荷重を厳密に最適化する必要があり、これが不適当であると、成形レンズ中心部に、局所的に曲率半径が変化（例えば低下）する「クセ」や「面不良」を発生する傾向が認められた。特に、中心肉厚が薄い凹レンズ（例えば、中心肉厚が１ｍｍ未満のものなど）や、中心と周辺の肉厚差の大きい凹レンズでは、その傾向が顕著であることが見出された。
【００１２】
一方、特許文献１、３に記載の方法では、上下型を胴型に当接させた後、印加する荷重を自由に制御することができないため、レンズ形状や、用いる硝材によって異なる最適条件を選択し、適用することが不可能である。
更に、特許文献１〜３に記載のいずれの方法も、成形面の部位に応じた荷重の差異に起因し、「クセ」や「面不良」が生じることについては考慮されていない。
【００１３】
本発明は、上記の事情に鑑みなされたものであり、成形条件が非常に狭く、プレス成形が難しいとされる凹メニスカスレンズ、平凹レンズ、両凹レンズなどの凹レンズであっても、成形及び冷却工程の最適条件を容易に得ることによって、「クセ」や「面不良」の発現を抑制し、良好な面形状を有する成形レンズを安定的に得ることができる光学素子の製造方法の提供を目的とする。
【課題を解決するための手段】
【００１４】
本発明者らは、光学素子（特に凹レンズ）の成形過程で発現する「クセ」や「面不良」を抑止する手段を確立すべく、鋭意検討した。その結果、成形型に荷重を印加して、軟化した成形素材（例えばガラス素材）に成形面形状を転写した後、冷却中に更に成形型に荷重を印加する場合、成形レンズの形状により、薄肉部分と厚肉部分とで熱収縮量が異なるため、熱収縮量の最も小さい中心部分に荷重が集中し、その結果、光学有効径内の中心部分に特異な「クセ」や「面不良」が発生し易くなるとの知見を得た。そして、この知見に基づき、前記光学素子を安定的に供給できるようにするには、どのようにすればよいかを研究することによって、本発明を完成するに至った。
【００１５】
すなわち、上記目的を達成するため本発明の光学素子の製造方法は、対向する成形面を有する上型および下型と、前記上型および下型の相対位置を規制する胴型とを備えたモールドプレス成形型によって、成形面間に配置した成形素材をプレスし、成形素材に成形面形状を転写することにより、光学有効径内において中心部が肉厚最小部となり、周辺部が中心部よりも肉厚の厚い凹レンズを成形する光学素子の製造方法であって、前記上型が、前記凹レンズの凹面側を成形し、かつ、少なくとも光学有効径内を成形する上内型と、この上内型を包囲し、少なくとも光学有効径外の一部に荷重印加する上外型とを有し、前記下型が、前記成形面の中心部を通過する中心線と平行な胴部と、該中心線と直交するフランジ部を有し、前記胴型が、前記上外型の外周面に摺接して前記上型の径方向の位置と倒れを規制する内周面と、前記下型のフランジ部に当接して前記下型の鉛直性を規制する下端面を有し、前記上内型と前記上外型をそれぞれ異なる成形内軸と成形外軸に連結するとともに、前記成形内軸と前記成形外軸は、それぞれ駆動装置によって個別に制御されて上下動するモールドプレス成形型を用いて、前記ガラス素材を、前記成形型内に供給し、前記ガラス素材が加熱により軟化した状態で、前記成形型に第一荷重を印加して、前記成形型の成形面形状を前記ガラス素材に転写し、前記ガラス素材の冷却中に、前記第一荷重の印加に続いて第二荷重を印加し、前記ガラス素材を所定温度まで冷却した後、離型する方法としてある。
【００１６】
このようにすると、冷却中に印加される第二荷重が、光学有効径内の中心部に集中することが回避される。これにより、冷却開始後の荷重印加によって面精度を改善しつつ、それを原因として発現するレンズ中心部の「クセ」や「面不良」を抑制し、高精度な凹レンズを効率良く製造することができる。
また、第二荷重の印加が、前記第一荷重の印加に続いて行われるようにすることで、連続的な荷重の印加により、成形難度の高い形状の凹レンズでも成形が可能である。
【発明の効果】
【００１７】
以上のように、本発明によれば、成形条件が非常に狭く、プレス成形が難しいとされる凹メニスカスレンズ、平凹レンズ、両凹レンズなどの凹レンズであっても、冷却開始後の荷重印加によって面精度を改善しつつ、それを原因として発現するレンズ中心部の「クセ」や「面不良」を抑制することにより、良好な面形状の凹レンズを効率良く安定的に製造することができる。
【図面の簡単な説明】
【００１８】
【図１】比較例に係るモールドプレス成形型の断面図である。
【図２】本発明の実施に好適なモールドプレス成形型の第一参考例を示す断面図である。
【図３】本発明の実施に好適なモールドプレス成形型の第二参考例を示す断面図である。
【図４】本発明の実施に好適なモールドプレス成形型の第三参考例を示す断面図である。
【図５】本発明の実施に好適なモールドプレス成形型の駆動手段の一実施形態を示す概略図である。
【図６】干渉縞の一例を示す図である。
【図７】干渉縞の他の一例を示す図である。
【発明を実施するための形態】
【００１９】
以下、本発明の実施形態について、図面を参照して説明する。
【００２０】
［モールドプレス成形装置］
まず、比較例をもとにモールドプレス成形装置の概要を説明する。
図１は、比較例に係るモールドプレス成形型の断面図である。
【００２１】
図１に示すように、モールドプレス成形装置は、成形型１と、成形型１及びその中に供給されたガラス素材（成形後は成形レンズ）２を加熱する加熱手段及びその温度調整機構（図示せず）と、成形型１にプレス荷重を印加するプレス軸機構及びその荷重調整機構（図示せず）と、成形型１及びガラス素材（成形レンズ）２を冷却する冷却手段及びその温度調整機構（図示せず）とを具備している。
【００２２】
成形型１は、上型１０、下型２０及び胴型３０を備えている。上型１０の下面及び下型２０の上面には、互いに対向する成形面１１、２１が加工されており、この成形面１１、２１間に配置したガラス素材（成形レンズ）２をプレスし、ガラス素材（成形レンズ）２に成形面形状を転写することにより、ガラス光学素子が成形される。
【００２３】
上型１０は、成形面１１、２１の中心部を通過する中心線Ｌｃと平行な胴部１２を有し、その外周面１２ａが、上型１０の径方向の位置と倒れを規制する基準面となっている。下型２０は、中心線Ｌｃと平行な胴部２２及び中心線Ｌｃと直交するフランジ部２３を有し、胴部２２の基準面となり、フランジ部２３の上面２３ａが、胴型との鉛直性を規制する基準面となっている。
【００２４】
胴型３０は、内周面３１、外周面３２、上端面３３及び下端面３４を有し、上端面３３及び下端面３４は、内周面３１及び外周面３２に対して直交している。胴型３０の内周面３１は、上型１０の径方向の位置と倒れを規制する基準面であり、胴型３０の下端面３４は、下型２０の鉛直性を規制する基準面である。すなわち、胴型３０の基準面が上型１０及び下型２０の基準面に摺接又は当接することにより、胴型３０を介して、上型１０と下型２０の相対位置が規制される。これにより、上型１０と下型２０の間でプレス成形されるガラス素材（成形レンズ）２の外形精度及び偏心精度が確保される。
【００２５】
プレス軸機構は、上型１０の上端面１４又は下型２０の下端面２４に対して垂直方向から接触し、上型１０又は下型２０にプレス荷重を印加するプレス軸（図示せず）を備えている。
なお、以下の説明においては、ガラス素材（成形レンズ）２のガラス転移点以上の温度域における線膨張係数をα１、上型１０、下型２０及び胴型３０の線熱膨張率をα２、成形レンズ２（例えば、両球面の凹メニスカスレンズ）における中心肉厚をｔｃ、成形レンズ２の光学有効径（レンズとしての光学的な使用可能な光学機能面の径）をＤ、上型１０の中心高さをＸ、下型２０の中心高さをＹとする。
【００２６】
プレス成形の際には、上型１０、下型２０及び胴型３０を組上げ、ガラス素材２（例えば、球形状に予備形成したもの）を上型１０、下型２０及び胴型３０からなる閉空間内に配置する。これらを前記加熱手段により加熱し、ガラス素材２が軟化した状態で、上型１０のフランジ部１５と胴型３０の上端面３３が当接しないように荷重を印加する。また、冷却は、荷重印加後又は荷重印加と同時に開始することができる。
【００２７】
冷却中、例えばガラス粘性が１０１０ポアズ以上となる温度領域まで降温したとき、上型１０のフランジ部１５と胴型３０の上端面３３が当接しない条件の下、荷重印加及び冷却を継続し（以下、この温度領域以降の印加荷重を第二荷重と表記する。）、次いで、この状態を維持しつつ、ガラス転移温度以下まで冷却し、離型する。
ところで、レンズの成形に、このような成形工程を採用すると、後述する比較例に示す通り、レンズ中心の曲率が変化するクセを生じ易いことが確認された。
【００２８】
図１に示す上型１０、下型２０及び胴型３０の組合せでは、成形レンズ２の中心部から半径方向外側に肉厚最大部（以下、Ａ部２ａと表記する。）がある。光学素子としての使用領域である有効径Ｄより外側には、成形レンズ２の中心部よりも肉厚が薄い被転写面は存在せず、成形レンズ２の中心部が肉厚最小部となっている。なお、Ａ部２ａの肉厚をｔｐ、Ａ部２ａを通る垂直線をＬａとする。
【００２９】
成形レンズ２の中心肉厚がｔｃであるとき、プレス成形時においては、上型１０の上端面１４から下型２０の下端面２４までの垂直距離が、Ｈ（＝Ｘ＋Ｙ＋ｔｃ）であり、成形レンズ２の中心部（Ｌｃ）では、上型１０の上端面１４と下型２０の下端面２４の間が、厚さ（Ｘ＋Ｙ）の型素材と、厚さｔｃのガラスから構成される。また、成形レンズ２のＡ部２ａ（Ｌａ）では、上型１０の上端面１４と下型２０の下端面２４の間が、厚さ（Ｈ−ｔｐ）の型素材と、厚さｔｐのガラスから構成される。
【００３０】
上型１０、下型２０及び成形レンズ２は、プレス成形開始から離型するまでの温度差（Ｋとする）に応じて熱収縮する。中心部とＡ部２ａのプレス軸方向の収縮量を比較すると、
中心部（Ｌｃ）の収縮量Ｓｃは、
Ｋ｛（Ｘ＋Ｙ）α２+ｔｃ α１｝      …  式（１）
Ａ部２ａ（Ｌａ）の収縮量Ｓｐは、
Ｋ｛（Ｘ＋Ｙ＋ｔｃ−ｔｐ）α２＋ｔｐ α１｝      …  式（２）
【００３１】
ｔｃ≦ｔｐ、α１≧α２であるかぎり（通常、ガラス等の成形素材の線熱膨張率は、型素材のそれより大きい）、中心部（Ｌｃ）よりＡ部２ａ（Ｌａ）の収縮量が大きい（Ｓｐ＞Ｓｃ）。これは、離型温度に近い温度領域において、成形レンズ２に作用する荷重の大きさが、成形レンズ２の部位に応じて相違することを意味している。すなわち、Ａ部２ａ（Ｌａ）においては、成形型１の成形面１１、２１と成形レンズ２の間に間隙が生じることになり、一方、中心部（Ｌｃ）においては、印加される荷重が集中する。成形レンズ２と成形面１１、２１の密着力が大きい場合には、間隙が生じるかわりに、中心部（Ｌｃ）とＡ部２ａ（Ｌａ）のそれぞれに相当する位置において、成形レンズ２に作用する応力に差が生じる。いずれの場合も、成形レンズ２は中心部（Ｌｃ）に最大荷重を受けることとなる。
【００３２】
成形レンズ２は、冷却工程において徐々に流動性を失い、粘弾性をもつ。特に、成形レンズ２が冷却工程中、１０１０ポアズ相当の温度以下になった時点では、既に流動性が低下している。冷却開始後に局所的な負荷を与えられた中心部分には圧縮応力を生じる。この応力は、成形レンズ２を離型した後に一部緩和され、又は、アニールを経たときには更に緩和されるため、表面形状が変化する。これが、レンズ中心に見られた「クセ」や「面不良」の原因であると考えられる。このため、満足な面形状をもつレンズが得にくく、また、許容され得る面形状を達成するためにプレス条件を工夫しても、その条件幅が非常に狭く、量産上の問題となる。
【００３３】
上記のように、冷却中に荷重を印加する方式を採用した場合、光学有効径の中心部分に認められた「クセ」や「面不良」は、例えば、凹メニスカスレンズにおいては、凸面側の中央において局所的に曲率半径が低下する傾向のものが多くみられた。このような凸面側の中央部分は、通常、成形型１との離型時に最後まで成形面２１と接触している部分であり、成形面形状を忠実に転写するとの予想に反するものであった。また、このような特異な「クセ」は、冷却中にガラス粘度が１０１０ポアズ相当となる温度以下において荷重を印加した場合に、特に顕著に見られた。
【００３４】
［本発明の実施に好適なモールドプレス成形型］
つぎに、本発明の実施に好適なモールドプレス成形型について、その参考例を図２〜図４を参照して説明する。ただし、上記の比較例と共通する構成については、比較例と同じ符号を付し、比較例の説明を援用する。
図２は、本発明の実施に好適なモールドプレス成形型の第一参考例を示す断面図、図３は、本発明の実施に好適なモールドプレス成形型の第二参考例を示す断面図、図４は、本発明の実施に好適なモールドプレス成形型の第三参考例を示す断面図である。
【００３５】
図２〜図４に示す成形型１は、いずれも、光学有効径内において中心部が肉厚最小部となる光学素子をプレス成形するものであり、上型１０及び下型２０が、成形面１１、２１における光学有効径の外側に、成形素材２に対して最大荷重を印加する最大荷重部１１ａ、２１ａを備えている。
【００３６】
図２〜図４に示す参考例では、上型１０及び下型２０が、少なくとも光学有効径内を成形する円柱状の内型１６、２６と、この内型１６、２６を包囲し、少なくとも光学有効径外の一部を成形する円筒状の外型１７、２７を有し、外型１７、２７の成形面によって最大荷重部１１ａ、２１ａが構成されている。なお、上下内型１６、２６の線熱膨張率をα２、上下外型１７、２７の線熱膨張率をα３とする。
【００３７】
上外型１７は、内周面が上内型１６の外周面に接し、上端面が上内型１６のフランジ部下面に当接することにより、上内型１６に対して位置が規制される。また、下外型２７は、内周面が下内型２６の外周面に接し、下端面が下内型２６のフランジ部上面に当接することにより、下内型２６に対して位置が規制される。上下の外型１７、２７は、それぞれ上下の内型１６、２６と一体的に扱われるが、線熱膨張率の差による相対移動は許容される。
【００３８】
上外型１７の下端に形成される成形面（最大荷重部１１ａ）は、光学有効径の外側で成形レンズ２の上面部を成形し、下外型２７の上端に形成される成形面（最大荷重部２１ａ）は、光学有効径の外側で成形レンズ２の下面部を成形する。図２に示す例では、光学有効径の外側に、中心部（Ｌｃ）よりも肉厚が薄い部分は存在せず、成形レンズ２の中心部（Ｌｃ）が肉厚最小部分となっている。成形レンズ２の外周は、胴型３０に接して外径を規定されてもよいし、胴型３０に接触しなくてもよい。なお、成形レンズ２において上下外型１７、２７の成形面形状が転写される部分をＢ部２ｂ、Ｂ部２ｂを通る垂直線をＬｂとする。
【００３９】
成形レンズ２の中心肉厚をｔｃ、上内型１６、下内型２６の高さをそれぞれＸ、Ｙ、上外型１７、下外型２７の高さをそれぞれＶ、Ｗとすると、プレス成形時においては、上内型１６の上端面１４から下内型２６の下端面２４までの垂直距離が、Ｈ（＝Ｘ＋Ｙ＋ｔｃ）であり、成形レンズ２の中心部（Ｌｃ）では、上内型１６の上端面１４と下内型２６の下端面２４との間が、厚さ（Ｘ＋Ｙ）の内型素材と、厚さｔｃのガラスから構成される。また、Ｂ部２ｂ（Ｌｂ）では、上内型１６の上端面１４と下内型２６の下端面２４との間が、厚さ｛Ｈ−（Ｖ＋Ｗ）−ｔｐ｝の内型素材と、厚さｔｐのガラスと、厚さ（Ｖ＋Ｗ）の外型素材から構成される。
【００４０】
プレス成形から離型するまでの温度差（Ｋとする）により、上内型１６、下内型２６、成形ガラス２、上外型１７及び下外型２７が熱収縮する。Ｂ部２ｂ（Ｌｂと、中心部（Ｌｃ）のプレス軸方向の収縮量を比較すると、
中心部（Ｌｃ）の収縮量Ｓｃは、
Ｋ｛（Ｘ＋Ｙ）α２＋ｔｃ α１｝      …  式（３）
Ｂ部２ｂ（Ｌｂ）の収縮量Ｓｂは、
Ｋ〔（Ｖ＋Ｗ）α３＋｛Ｘ＋Ｙ＋ｔｃ−（Ｖ＋Ｗ）−ｔｐ｝α２＋ｔｐ α１〕
…  式（４）
【００４１】
ここで、中心部（Ｌｃ）の収縮量Ｓｃよりも、Ｂ部２ｂ（Ｌｂ）の収縮量Ｓｂが小さくなるように、上記式における各変数（α１〜α３、Ｖ、Ｗ、Ｘ、Ｙ）を選択すれば、成形レンズ２の受ける最大荷重は、中心部（Ｌｃ）ではなく、光学有効形外のＢ部２ｂ（Ｌｂ）となる。すなわち、得ようとする光学素子の形状や熱線膨張率を勘案し、上記のような関係になるように、上下内型１６、２６及び上下外型１７、２７の寸法と素材を選択すれば、成形レンズ２の中心部に対する荷重の集中を回避し、これを原因として中心部に生じる「クセ」や「面不良」を防止することが可能になる。
【００４２】
式（３）と式（４）の差：
Ｋ｛（ｔｃ−ｔｐ）（α１−α２）＋（Ｖ＋Ｗ）（α２−α３）｝
…  式（５）
が正となるように各部材の素材と寸法を決めれば良い。
【００４３】
なお、通常、α１＞α２であり、凹レンズではｔｃ＜ｔｐであるので、式（５）が正となるためには、α２＞α３であることが必要となる。
α３は、３００℃〜８００℃の範囲内における所定の温度範囲で、α２より小さいことが好ましい。特に、３００℃〜６５０℃の範囲内における所定の温度範囲で、α３がα２より小さいことが好ましい。
【００４４】
図２〜図４に示す最大荷重部１１ａ、２１ａは、光学有効径の外側に位置し、プレス軸に垂直な平面をもつ上外型及び／又は下外型の成形面からなる。この部分は、成形レンズ２の外端部に、つば状の平坦部を成形する。このような成形面を利用して、最大荷重の印加を行うことが好ましい。最大荷重を印加する成形面がプレス軸との間に３０°未満の角度をもつと、成形レンズ２に過度の歪が生じ、割れや欠けが生じ易くなるため、３０°未満が好ましく、より好ましくは、実質的にプレス軸と垂直な平面とする。
【００４５】
上内型１６、下内型２６及び胴型３０に用いる素材としては、成形素材に応じた必要温度での耐熱性と、十分な強度を有し、かつ精密な形状加工が可能な素材が好ましい例えば、セラミック（炭化珪素、窒化珪素など）、超硬、金属などを用いることができる。
また、上外型１７及び下外型２７に用いる素材としては、組合わせる上内型１６、下内型２６との間に、式（５）が正となるような関係が成立する素材を選択する。例えば、高耐熱ガラスセラミックスなどを用いることができる。
上下内型１６、２６と上下外型１７、２７の間は、熱間時のクリアランスが５μｍ以内となるようにすることが好ましい。そのようにすることで、光学素子の充分な偏心精度が得られるとともに、軟化ガラスが入り込むことを抑止できる。
【００４６】
なお、ガラス素材の供給あるいは成形した光学素子の取り出しのため上型と下型を開いたときに、上外型１７が落下しないように固定手段で固定するようにしてもよい。例えば、図２に示すように、上外型１７から上内型１６にかけて固定ピン４０を嵌め込んで上外型１７を上内型１６に固定する。このとき、固定ピン４０を収納する上外型１７に形成した凹部１６ａと、固定ピン４０との間に寸法的に遊びを持たせておくと、上外型１７の熱収縮時における動きを妨げることがない。
【００４７】
光学有効径の外側に最大荷重を印加するための手段は、上記の例に限定されない。上記の例では、内型１６、２６と外型１７、２７の線熱膨張率の差を利用して、成形レンズ２における光学有効径の外側に最大荷重を印加したが、他の装置（方法）を用いて、光学有効径の外側に最大荷重を印加してもよい。
ただし、成形型１を構成する各部材の熱線膨張率の差を利用して、プレス面内の荷重分布を制御するという本実施形態の方法は、駆動装置が複雑にならない上、極めて安定的で、再現性が良いことから、量産上のメリットが極めて大きい。
【００４８】
本発明の実施に好適なモールドプレス成形型としては、例えば、図５に示すような装置を用いることができる。
図５に示す装置は、次のような構成となっている。すなわち、上型１０を、上内型１６と、この上内型１６と胴型３０の間に位置する上外型１７とで構成し、かつ、これら上内型１６と上外型１７をそれぞれ異なる成形内軸４１と成形外軸４２に連結してある。そして、成形内軸４１は、図示しない駆動装置によって上下動し、成形外軸４２は、図示しない１又は２の駆動装置によって上下動するよう連結してある。
このような構成としてあるので、プレス成形につぐ冷却の過程において、駆動装置によって成形内軸４１と成形外軸４２を個別に制御することにより、上内型１６よりも上外型１７の荷重印加を大きくすることが可能となる。
【００４９】
［光学素子の製造方法］
本発明においては、上記の成形型を用い、成形素材として例えば光学ガラスからなるガラス素材を用い、プレス成形を行う。
【００５０】
本発明に用いる成形素材は、ガラス素材であることができ、所望の性質を有する光学ガラスを平板状、柱状、球状、平凸形状、平凹形状、又は両凸形状などの形状に予備成形したものとすることができる。このようなガラス素材は、溶融ガラスを受け型上に滴下、又は流下したり、冷間で切断したり、あるいは研磨などの加工によって得ることができる。
本発明に適用するガラス素材としては、ガラス転移点以上の線熱膨張率が６００×１０−７／Ｋ〜１８００×１０−７／Ｋの範囲であるものが好適に用いられる。
【００５１】
上記のように予備成形されたガラス素材を、上下型間に供給、配置する。
プレス成形開始時のガラス素材の温度は、粘度が１０９ポアズ以下となる温度であることが好ましい。より好ましくは、１０５．５〜１０９ポアズの範囲である。一方、上下型からなる成形型温度は、ガラス素材の粘度で１０７ポアズ以上となる温度範囲が好ましい。より好ましくは１０７〜１０９ポアズである。
【００５２】
ガラス素材を室温で成形型内に供給し、両者を同時に加熱してもよく、又は、供給前に型外で予熱されたガラス素材を、予熱された成形型に供給してもよい。また、供給後に更に成形型とガラス素材を加熱してもよい。
型外で予熱されたガラス素材を、予熱された成形型に供給する場合には、ガラス素材の予熱温度を成形型の予熱温度より高くし、供給後ただちにプレス成形を開始する方法を採ることができ、成形サイクルタイムの短縮に有利である。この場合、成形型の予熱温度は１０７〜１０１２ポアズ相当、より好ましくは１０７〜１０１０ポアズ相当、ガラス素材の予熱温度は、１０５．５〜１０８．５ポアズ相当が好ましく、より好ましくは、１０７〜１０８ポアズ相当である。
上下型の温度は同一でもよく、差を設けても良い。プレス成形するレンズ形状や、硝材に応じて決定することができる。
【００５３】
ガラス素材を型外で予熱する場合には、ガラス素材を、不活性ガスによって浮上させた状態で加熱炉に所定時間配置し、加熱することが好ましい。その後、浮上治具に配置したまま下型上に移送し、浮上治具を分割することによって、ガラス素材を落下させ、下型上に供給することができる。
【００５４】
成形型内に供給されたガラス素材は、上型と下型の接近により荷重（第一荷重）が印加され、この過程でガラス素材は大きく変形し、所望の光学素子形状に近似し、所定肉厚（最終肉厚より大きい）をもつ成形レンズとなる。第一荷重の印加と同時、又はその後の所定時点で冷却を開始し、ガラス粘度で１０１２ポアズ以上となったときに、上下型を離間し、離型する。好ましくは、１０１３〜１０１４ポアズの粘度であるときに離型する。
【００５５】
本発明の製造方法では、冷却中に第二荷重を印加する。第二荷重は、第一荷重に続いて行われる。このようにすると、連続的な荷重の印加により、成形難度の高い形状のレンズでも成形が可能である。
第二荷重の大きさは、第一荷重の２０％〜９０％の範囲、より好ましくは２０％〜６０％の範囲である。第二荷重をこの範囲とすると、高い面精度を得られる点で好ましい。
また、冷却中のガラスの粘度が１０１０ポアズ以上に相当するいずれかの温度において第二荷重の印加が行われることが好ましい。また、より好ましくは、ガラス粘度が１０１２ポアズ以上に相当するいずれかの温度において第二荷重の印加を行う。このようにすると、最大荷重部の効果が顕著となり、「クセ」や「面不良」の発生が抑制された高精度の光学素子を得ることができる。
【００５６】
［モールドプレスレンズ］
本発明の光学素子は、光学有効径内において中心部に肉厚最小部をもつ凹レンズである。これを満たす限り、形状は限定されない。例えば、球面を有していても、非球面を有していてもよい。特に、中心肉厚の小さい凹レンズ（例えば、中心肉厚が１ｍｍ未満のもの）において、本発明の効果が顕著である。更に、中心と周辺の肉厚差が大きいもの（特に、光学有効径内における肉厚最小部と肉厚最大部の肉厚比が２倍以上、更には３倍以上のもの）において、本発明の顕著な効果が得られる。
【００５７】
つぎに、本発明の実施形態について、比較例、参考例及び実施例を用いて具体的に説明する。なお、以下に示すものは、本発明の技術的範囲を何ら限定するものではない。
【００５８】
［比較例］
図１に示す成形型１を用いて、凹レンズを成形した。なお、上型１０、下型２０及び胴型３０の素材には炭化珪素を用いた。該素材の線熱膨張率は３５×１０−７／Ｋである。成形レンズ２は両球面の凹メニスカスレンズであり、凹面曲率半径は２ｍｍ、凸面曲率半径は１２ｍｍとした。また中心肉厚は０．４ｍｍから０．８ｍｍまでの範囲に設定した。該レンズの光学的機能領域は中心部から２．５ｍｍの部分までである（光学有効径は５．０ｍｍ）。
【００５９】
上型１０、下型２０及び胴型３０を組上げ、球形状のガラス素材（ここではバリウムホウケイ酸ガラス：ガラス転移点５１４℃、屈伏点５４５℃、ガラス転移点以上の温度域での線膨張係数は約１１８０×１０−７／Ｋ）を室温の状態で上型１０、下型２０及び胴型３０からなる閉空間内に配置した。これらを加熱手段により加熱し、ガラス素材のガラス粘度が１０７．５ポアズになる温度とした。つぎに、上型１０のフランジ部１５と胴型３０の上端面３３が当接しないようにして、荷重（第一荷重）を印加し、同時に冷却を開始した。この際の印加荷重は１２０ｋｇ／ｃｍ２とし、ガラス粘度が１０１０ポアズとなる温度まで降温した。
【００６０】
さらに、ガラス粘性が１０１０ポアズ以上（５５５℃以下）となる温度領域において、上型１０のフランジ部１５と胴型３０の上端面３３が当接しない条件の下、第二荷重の印加及び冷却を継続した。この際、第二荷重を表１に示すように変化させた。
【００６１】
【表１】
2010195683.tif 000017
【００６２】
つぎに、この状態を維持しつつ、ガラス転移温度以下まで冷却した。その後、プレス軸を成形型１から離し、急冷を行い、７０℃以下まで低下した時点で上型１０、下型２０及び胴型３０を分解し、成形レンズ２を取り出した。表１に示した条件で作製したそれぞれの試料の凸面側球面形状を、光干渉計を用い、表２に示す評価基準にもとづいて評価した。干渉縞の例を図６及び７に示す。
また、前記一連の作業を、中心肉厚が０．４ｍｍ、０．６ｍｍ、０．８ｍｍの成形レンズ２について、それぞれ行った。
【００６３】
【表２】
2010195683.tif 000018
【００６４】
図１に示すように、比較例で用いた上型１０、下型２０及び胴型３０の組合せでは、成形レンズ２の中心部（Ｌｃ）から半径２．６ｍｍの部分に肉厚が最大となるＡ部２ａ（Ｌａ）がある。光学素子としての使用領域である半径２．５ｍｍより外側には、成形レンズ２の中心部（Ｌｃ）よりも肉厚が薄い被転写面は存在せず、成形レンズ２の中心部（Ｌｃ）が肉厚最小部となっている。Ａ部２ａ（Ｌａ）の肉厚は、中心肉厚よりも１．１ｍｍ厚くなっている。
【００６５】
例えば、成形レンズ２の中心肉厚が０．６ｍｍの場合は、加圧成形時における上型上端面１４から下型下端面２４までの距離は２８．４ｍｍであり、成形レンズ２の中心部（Ｌｃ）では、上型上端面１４から下型下端面２４までの間が、厚さ２７．８ｍｍの炭化珪素と、厚さ０．６ｍｍのバリウムほう珪酸ガラスから構成される。また、Ａ部２ａ（Ｌａ）では、上型上端面１４から下型下端面２４までの間が、厚さ２６．７ｍｍの炭化珪素と、厚さ１．７ｍｍのバリウムほう珪酸ガラスから構成される。
【００６６】
前記のように、本比較例では、プレス成形開始から離間するまでの間、常に荷重を印加しつつ冷却しており、プレス成形開始から離間するまでの温度差は約１５０℃であった。表３は、この温度差による成形レンズ２のＡ部２ａ（Ｌａ）及び中心部（Ｌｃ）における収縮量を示している。
【００６７】
【表３】
2010195683.tif 000019
【００６８】
Ａ部２ａ（Ｌａ）は、肉厚が最低である中心部（Ｌｃ）と比較して１９μｍ程度収縮量が多い。この差は、特に離型温度に近い温度領域において、成形レンズ２の部位による荷重の相違を意味する。すなわち、Ａ部２ａ（Ｌａ）においては、成形面１１、２１と成形レンズ２の間に間隙が生じるか、又は、成形面１１、２１と成形レンズ２が密着している場合には、小さな荷重しか印加されないこととなる。一方、中心部（Ｌｃ）においては、印加される荷重が集中する。
【００６９】
この結果としては、表４に示すように、成形レンズ２の中心肉厚が０．４ｍｍ、０．６ｍｍのときは、いずれの第二荷重においても満足な面形状は得られておらず、成形レンズ２の中心肉厚が０．８ｍｍのときは、第二荷重４０ｋｇｆ／ｃｍ２においてやや良好な面形状を得たものの、良好な面形状が得られる条件幅が非常に狭いことが判明した。
【００７０】
【表４】
2010195683.tif 000020
【００７１】
［参考例１］
図２に示す成形型１を用いて、比較例と同様のレンズを同様のプロセスで成形した。この上型１０、下型２０及び胴型３０の組合せでは、上型１０及び下型２０が、それぞれ内型１６、２６及び外型１７、２７を有し、上内型１６と胴型３０との間に上外型１７が配置され、下内型２６と胴型３０の間に下外型２７が配置される。上外型１７及び下外型２７は、線熱膨張係数１５×１０−７の高耐熱ガラスセラミックスからなっている。
【００７２】
上外型１７の下端に形成される成形面は、成形レンズ２の中心部（Ｌｃ）から半径６ｍｍ程度の部分（Ｂ部２ｂ）で成形レンズ２の上面部と当接し、下外型２７の上端に形成される成形面は、成形レンズ２の中心部（Ｌｃ）から半径６ｍｍ程度の部分（Ｂ部２ｂ）で成形レンズ２の下面部と当接するようにしてある。光学素子の光学的機能領域である半径２．５ｍｍより外側には、成形レンズ２の中心部（Ｌｃ）よりも肉厚が薄い部分は存在せず、成形レンズ２の中心部（Ｌｃ）が肉厚最低部分となっている。また、Ｂ部２ｂにおける成形レンズ２の肉厚は、成形レンズ２の中心肉厚よりも０．４ｍｍ厚くなっている。
【００７３】
例えば、成形レンズ２の中心肉厚が０．６ｍｍの場合は、プレス成形時において、上内型１６の上端面１４から下内型２６の下端面２４までの距離が３７．０ｍｍであり、成形レンズ２の中心部（Ｌｃ）では、上内型１６の上端面１４と下内型２６の下端面２４の間が、厚さ３６．４ｍｍの炭化珪素と、厚さ０．６ｍｍのバリウムほう珪酸ガラスから構成される。また、Ｂ部２ｂ（Ｌｂ）では、上内型１６の上端面１４と下内型２６の下端面２４の間が、厚さ９．８ｍｍの炭化珪素と、厚さ１ｍｍのバリウムほう珪酸ガラスと、厚さ２６．２ｍｍの高耐熱ガラスセラミックスから構成される。
【００７４】
表５は、１５０℃の冷却によるＢ部２ｂ（Ｌｂ）及び中心部（Ｌｃ）５の収縮量を示している。Ｂ部２ｂ（Ｌｂ）は、肉厚が最小である成形レンズ２の中心部（Ｌｃ）と比較して１μｍ程度収縮量が少ない。このため、冷却工程においては、成形レンズ２の中心部（Ｌｃ）に荷重が集中することがない。特に、離型温度に近い温度領域において、成形レンズ２の中心部（Ｌｃ）に過度の応力が集中することが回避される。
【００７５】
【表５】
2010195683.tif 000021
【００７６】
表６に示すように、中心肉厚が０．４mm、０．６mm、０．８mmの成形レンズ２では、いずれの肉厚においても良好な面形状が得られる第二荷重条件が存在し、また、表４に示した比較例の結果と比較して、良好な面形状が得られる条件幅が非常に広いことが判明した。
【００７７】
【表６】
2010195683.tif 000022
【００７８】
［参考例２］
また、上記した図３に示す、上型１０及び下型２０の成形面１１および２１がともに成形型１を用いて両凹レンズを成形し、上記した図４に示す成形型１を用いて平凹レンズを成形した。その結果、上記実施例１と同様の優れた効果が得られた。
【００７９】
［実施例１］
図５に示す装置を用いて、比較例と同様の凹メニスカスレンズを成形した。本装置においては、加圧成形に必要な成形軸が同心円状二重構造を成しており、成形外軸４１、成形内軸４２のそれぞれが別の駆動源により駆動される。
また、本実施例の上下型１０，２０および胴型３０の組合せでは、上内型１６と胴型３０の間に上外型１７が具備されており、上内型１６、下型２０、胴型３０および上外型１７は、線熱膨張係数３５×１０−７／Ｋの炭化珪素からなっている。
【００８０】
また、成形内軸４２は上内型１６の上端部のみに、成形外軸４１は上外型１７の上端部のみにそれぞれ荷重印加できるようになっている。上外型１７の下端部は成形レンズ中心部から半径６ｍｍ程度の部分で成形レンズ上面部と当接するようになっている（以下、Ｃ部と表記する）。光学素子の光学的機能領域である半径２．５ｍｍより外径部には、成形レンズ中心部よりも肉厚が薄い被転写面は存在せず、成形レンズ中心部が肉厚最低部分となっている。また、Ｃ部における成形レンズ肉厚は、成形レンズ中心肉厚よりも０．４ｍｍ厚くなっている。
【００８１】
上内型１６、上外型１７、下型２０及び胴型３０を組上げ、球形状のガラス素材を温室の状態で上内型１６、上外型１７、下型２０及び胴型３０からなる閉空間内に配置した。これらを加熱手段により加熱し、ガラス素材のガラス粘度が１０７．５ポアズになる温度とした。ついで、上外型フランジ部と胴型上端部が当接しないようにして、成形外軸４１および成形内軸４２を同速度、同荷重で荷重印加し、同時に冷却を開始した。この際の印加荷重は、１２０ｋｇｆ／ｃｍ２とし、ガラス粘度が１０１０ポアズとなる温度まで降温した。
【００８２】
さらに、ガラス粘度が１０１０ポアズ以上となる温度領域において上外型フランジ部と胴型上端部が当接しない条件の下、第二荷重の印加および冷却を継続した。この際、成形外軸４１の第二荷重を６０ｋｇｆ／ｃｍ２に固定し、かつ、成形内軸４２の第二荷重は表７に示すように変化させた。
【００８３】
この状態を維持しつつ、ガラス転移温度以下まで冷却した。ついで、成形外軸４１および成形内軸４２を上外型１７の上端部および上内型１６の上端部からそれぞれ離し、急冷を行い、７０℃以下まで低下した時点で上内型１６、上外型１７、下型２０及び胴型３０を分解し、成形レンズを取り出した。前記表７に示した条件で作製した各々の試料の凸面側球面形状を、光干渉計を用いて表２に示す評価基準に基づき評価した。
【００８４】
前記一連の作業を成形レンズの中心肉厚０．４ｍｍ、０．６ｍｍ、０．８ｍｍそれぞれに関して行った。
【００８５】
表７に凸面側面形状の結果を示したように、成形内軸の第二荷重が少ない場合に割れが発生するものの、成形レンズ中心肉厚０．４ｍｍ、０．６ｍｍ、０．８ｍｍのいずれの肉厚においても良好な面形状が得られる第二荷重条件が存在し、また、比較例の結果と比較して良好な面形状が得られる条件幅が広いことが判明した。
【００８６】
【表７】
2010195683.tif 000023
【産業上の利用可能性】
【００８７】
本発明は、所望の光学素子形状にもとづいて精密加工され、高精度ガラスレンズなどの光学素子をプレス成形する光学素子の製造方法に適用される。特に、光学有効径内において中心部が肉厚最小部となる凹メニスカスレンズ、平凹レンズ、両凹レンズなどの凹レンズをプレス成形する場合に、好適に用いることができる。
【符号の説明】
【００８８】
１  成形型
２  ガラス素材（成形レンズ）
１０  上型
１１  成形面
１１ａ  最大荷重部
１６  上内型
１７  上外型
２０  下型
２１  成形面
２１ａ  最大荷重部
２６  下内型
２７  下外型
３０  胴型